(57)【要約】【課題】スパッタリングターゲット材と接合層の接合界面におけるクラックの発生を抑制でき、安定してスパッタ成膜を行うことができる円筒型スパッタリングターゲットを提供する。【解決手段】円筒形状をなすスパッタリングターゲット材１１と、このスパッタリングターゲット材１１の内周側に、Ｉｎ又はＩｎ合金からなる接合層１３を介して接合されたバッキングチューブと、を備えた円筒型スパッタリングターゲットであって、スパッタリングターゲット材１１は、２００℃における酸化物生成自由エネルギーがＩｎよりも高い金属で構成された金属酸化物を含有し、スパッタリングターゲット材１１と接合層１３との界面において、前記金属酸化物を構成する前記金属を含む金属層１７の厚さが２μｍ以上３５μｍ以下の範囲内とされるとともに、Ｉｎ酸化物層１８の厚さが５μｍ以下とされている。【選択図】図２
2019163539.tif 000002
【特許請求の範囲】
【請求項１】
円筒形状をなすスパッタリングターゲット材と、このスパッタリングターゲット材の内周側に、Ｉｎ又はＩｎ合金からなる接合層を介して接合されたバッキングチューブと、を備えた円筒型スパッタリングターゲットであって、
前記スパッタリングターゲット材は、２００℃における酸化物生成自由エネルギーがＩｎよりも高い金属で構成された金属酸化物を含有し、
前記スパッタリングターゲット材と前記接合層との界面において、前記金属酸化物を構成する前記金属を含む金属層の厚さが２μｍ以上３５μｍ以下の範囲内とされるとともに、Ｉｎ酸化物層の厚さが５μｍ以下とされていることを特徴とする円筒型スパッタリングターゲット。
【請求項２】
前記スパッタリングターゲット材は、前記金属酸化物として酸化銅を含有していることを特徴とする請求項１に記載の円筒型スパッタリングターゲット。
【請求項３】
円筒形状をなし、その内周側にＩｎ又はＩｎ合金からなる接合層を介してバッキングチューブが接合されるスパッタリングターゲット材であって、
２００℃における酸化物生成自由エネルギーがＩｎよりも高い金属で構成された金属酸化物を含有し、
その内周面に、前記金属酸化物を構成する前記金属を含む金属層が形成されており、
前記金属層の厚さが２μｍ以上３５μｍ以下の範囲内とされていることを特徴とするスパッタリングターゲット材。
【請求項４】
前記金属酸化物として酸化銅を含有しており、前記金属層が金属銅層とされていることを特徴とする請求項３に記載のスパッタリングターゲット材。
【請求項５】
円筒形状をなすスパッタリングターゲット材と、このスパッタリングターゲット材の内周側に、Ｉｎ又はＩｎ合金からなる接合層を介して接合されたバッキングチューブと、を備えた円筒型スパッタリングターゲットの製造方法であって、
前記スパッタリングターゲット材は、２００℃における酸化物生成自由エネルギーがＩｎよりも高い金属で構成された金属酸化物を含有しており、
前記スパッタリングターゲット材の内周面に、前記金属酸化物を構成する前記金属を含む金属層を形成する金属層形成工程と、
前記スパッタリングターゲット材と前記バッキングチューブとを、Ｉｎ又はＩｎ合金からなるはんだ材を用いてはんだ接合するはんだ接合工程と、
を備えており、
前記金属層形成工程において形成される前記金属層の厚さを２μｍ以上３５μｍ以下の範囲内とすることを特徴とする円筒型スパッタリングターゲットの製造方法。
【請求項６】
前記金属層形成工程では、前記スパッタリングターゲット材の内周面にカーボン含有材を塗布し、その後、熱処理することによって、前記金属層を形成することを特徴とする請求項５に記載の円筒型スパッタリングターゲットの製造方法。
【請求項７】
前記スパッタリングターゲット材は、前記金属酸化物として酸化銅を含有しており、前記金属層として金属銅層を形成することを特徴とする請求項５又は請求項６に記載の円筒型スパッタリングターゲットの製造方法。
【発明の詳細な説明】
【技術分野】
【０００１】
本発明は、円筒形状をなし、金属酸化物を含有するスパッタリングターゲット材と、このスパッタリングターゲット材の内周側に、Ｉｎ又はＩｎ合金からなる接合層を介して接合されたバッキングチューブと、を備えた円筒型スパッタリングターゲット、及び、スパッタリングターゲット材、円筒型スパッタリングターゲットの製造方法に関するものである。
【背景技術】
【０００２】
一般に、タッチセンサ等に用いられる導電性フィルムとしては、フィルムの両面に形成された透明導電体層と、各透明導電体層の表面に形成された金属層と、を有するものが知られている。
【０００３】
特許文献１には、フィルム基材に無機ナノコーティング層を形成したフィルムが提案されている。このフィルムにおいては、無機ナノコーティング層によって隣接するフィルム同士の密着を抑制することが可能となる。なお、この無機ナノコーティング層として、酸化銅膜を適用することができる。
【０００４】
上述の酸化銅膜等の酸化物膜の薄膜を成膜する手段として、スパッタリングターゲットを用いたスパッタ法が広く用いられている。酸化銅膜を成膜する場合には、スパッタリングターゲット材として、酸化銅からなるもの、あるいは、酸化銅相と金属銅相とを有するものが使用可能である。酸化銅相と金属銅相とを有するスパッタリングターゲット材においては、導電性が確保されることになり、ＤＣ（直流）スパッタによって成膜することが可能となる。
【０００５】
ここで、上述のスパッタリングターゲットとしては、例えば、スパッタ面が円形または矩形状をなす平板型スパッタリングターゲット、及び、スパッタ面が円筒面である円筒型スパッタリングターゲットが提案されている。
【０００６】
上述の円筒型スパッタリングターゲットは、その外周面（円筒面）がスパッタ面とされており、ターゲットを回転しながらスパッタを実施することから、ターゲット表面の一部に形成される軸線方向に沿った被スパッタ領域は、周方向に移動する。その結果、エロージョン部は周方向に広がる。したがって、平板型スパッタリングターゲットを用いた場合に比べて円筒形状のスパッタリングターゲット材の使用効率が６０〜８０％と高くなるといった利点を有している。
【０００７】
さらに、円筒型スパッタリングターゲットにおいては、バッキングチューブの内周側から冷却される構成とされている。また、円筒形状のスパッタリングターゲット材は回転しながらスパッタされる。以上により、上記被スパッタ領域の温度上昇が抑制され、スパッタリング時のパワー密度を上げることができるため、成膜のスループットをさらに向上させることが可能となる。
このため、最近では、円筒型スパッタリングターゲットに対するニーズが増加する傾向にある。
【０００８】
そして、上述の円筒型スパッタリングターゲットにおいては、例えば特許文献２に記載されているように、成膜する薄膜の組成に応じて形成された円筒形状のスパッタリングターゲット材と、このスパッタリングターゲット材の内周側に配置され、前記スパッタリングターゲット材を保持するバッキングチューブとが、接合層を介して接合された構造とされている。
【０００９】
ここで、スパッタリングターゲット材とバッキングチューブとの間に介在する接合層を構成する接合材としては、例えばＩｎ及びＩｎ合金等からなるはんだ材が挙げられる。接合時の作業性や歪を小さくするために、これら接合層を構成する接合材の融点は、例えば３００℃以下と比較的低融点の材料が使用されている。
【先行技術文献】
【特許文献】
【００１０】
【特許文献１】特表２０１４−５２９５１６号公報
【特許文献２】特開２０１２−１４０６５８号公報
【特許文献３】特開２０１４−０３７６１９号公報
【発明の概要】
【発明が解決しようとする課題】
【００１１】
ところで、スパッタリングターゲット材が金属酸化物を含有しており、この金属酸化物を構成する金属がＩｎよりも酸化物生成自由エネルギーが高い場合には、Ｉｎ及びＩｎ合金からなるはんだ材を用いて接合した際に、スパッタリングターゲット材に含まれる金属酸化物の酸素が接合層側に移動してＩｎを酸化し、スパッタリングターゲット材とＩｎ及びＩｎ合金からなる接合層との界面に、Ｉｎ酸化物層が形成されることがあった。
このＩｎ酸化物層が厚く形成された場合には、スパッタ成膜時にＩｎ酸化物層を起点としてクラックが生じ、スパッタリングターゲット材がバッキングチューブから外れてしまうおそれがあった。このため、安定してスパッタ成膜を行うことができないといった問題があった。
【００１２】
この発明は、前述した事情に鑑みてなされたものであって、スパッタリングターゲット材と接合層の接合界面におけるクラックの発生を抑制でき、安定してスパッタ成膜を行うことができる円筒型スパッタリングターゲット、スパッタリングターゲット材、及び、円筒型スパッタリングターゲットの製造方法を提供することを目的とする。
【課題を解決するための手段】
【００１３】
上記の課題を解決するために、本発明の一態様に係る円筒型スパッタリングターゲットは、円筒形状をなすスパッタリングターゲット材と、このスパッタリングターゲット材の内周側に、Ｉｎ又はＩｎ合金からなる接合層を介して接合されたバッキングチューブと、を備えた円筒型スパッタリングターゲットであって、前記スパッタリングターゲット材は、２００℃における酸化物生成自由エネルギーがＩｎよりも高い金属で構成された金属酸化物を含有し、前記スパッタリングターゲット材と前記接合層との界面において、前記金属酸化物を構成する前記金属を含む金属層の厚さが２μｍ以上３５μｍ以下の範囲内とされるとともに、Ｉｎ酸化物層の厚さが５μｍ以下とされていることを特徴としている。
【００１４】
なお、２００℃における酸化物生成自由エネルギーがＩｎよりも高い金属としては、例えば、Ａｇ，Ｂｉ，Ｃｕ，Ｃｏ，Ｎｉ，Ｓｎ，Ｔｉ等が挙げられる。
また、前記金属層は、前記金属酸化物を構成する前記金属の単相のみでなく、前記金属とＩｎとの合金相を含んでいてもよいものとする。
【００１５】
このような構成とされた本発明の一態様に係る円筒型スパッタリングターゲットによれば、前記スパッタリングターゲット材と前記接合層との界面において、前記金属酸化物を構成する前記金属を含む金属層の厚さが２μｍ以上とされており、この金属層によって前記Ｉｎ酸化物層が厚く形成されることが抑制される。Ｉｎ酸化物層の厚さが５μｍ以下とされているので、Ｉｎ酸化物層を起点としてクラックが生じることを抑制できる。
また、金属層の厚さが３５μｍ以下とされているので、金属層の内部でクラックが発生することを抑制できる。
よって、スパッタリングターゲット材がバッキングチューブから外れてしまうことを抑制でき、安定してスパッタ成膜を行うことができる。
【００１６】
ここで、本発明の一態様に係る円筒型スパッタリングターゲットにおいては、前記スパッタリングターゲット材は、前記金属酸化物として酸化銅を含有している構成としてもよい。
この場合、前記スパッタリングターゲット材が前記金属酸化物として酸化銅を含有しているので、前記スパッタリングターゲット材と前記接合層との界面において、Ｃｕ単体相および／またはＣｕ−Ｉｎ合金相からなる金属層の厚さが２μｍ以上３５μｍ以下の範囲内とされると、この金属層によって前記Ｉｎ酸化物層が厚く形成されることを抑制することが可能となる。また、上述の円筒型スパッタリングターゲットによって、酸化銅膜を効率良く、かつ、安定して成膜することができる。
【００１７】
本発明の一態様に係るスパッタリングターゲット材は、円筒形状をなし、その内周側にＩｎ又はＩｎ合金からなる接合層を介してバッキングチューブが接合されるスパッタリングターゲット材であって、２００℃における酸化物生成自由エネルギーがＩｎよりも高い金属で構成された金属酸化物を含有し、その内周面に、前記金属酸化物を構成する前記金属を含む金属層が形成されており、前記金属層の厚さが２μｍ以上３５μｍ以下の範囲内とされていることを特徴としている。
【００１８】
この構成のスパッタリングターゲット材によれば、その内周面に、前記金属酸化物を構成する前記金属を含む金属層が形成されており、前記金属層の厚さが２μｍ以上３５μｍ以下の範囲内とされている。このため、Ｉｎ又はＩｎ合金からなる接合層を介してバッキングチューブを接合した際に、スパッタリングターゲット材の酸素が接合層側に移動することを抑制できる。
【００１９】
ここで、本発明の一態様に係るスパッタリングターゲット材においては、前記金属酸化物として酸化銅を含有しており、前記金属層が金属銅層とされていてもよい。
この場合、前記金属層である金属銅層によって、スパッタリングターゲット材の酸素が接合層側に移動することを抑制できる。また、スパッタ成膜によって酸化銅膜を成膜することができる。
【００２０】
本発明の一態様に係る円筒型スパッタリングターゲットの製造方法は、円筒形状をなすスパッタリングターゲット材と、このスパッタリングターゲット材の内周側に、Ｉｎ又はＩｎ合金からなる接合層を介して接合されたバッキングチューブと、を備えた円筒型スパッタリングターゲットの製造方法であって、前記スパッタリングターゲット材は、２００℃における酸化物生成自由エネルギーがＩｎよりも高い金属で構成された金属酸化物を含有しており、前記スパッタリングターゲット材の内周面に、前記金属酸化物を構成する前記金属を含む金属層を形成する金属層形成工程と、前記スパッタリングターゲット材と前記バッキングチューブとを、Ｉｎ又はＩｎ合金からなるはんだ材を用いてはんだ接合するはんだ接合工程と、を備えており、前記金属層形成工程において形成される前記金属層の厚さを２μｍ以上３５μｍ以下の範囲内とすることを特徴としている。
【００２１】
この構成の円筒型スパッタリングターゲットの製造方法によれば、前記スパッタリングターゲット材の内周面に、前記金属酸化物を構成する前記金属を含む金属層を形成する金属層形成工程を備えており、前記金属層形成工程において形成される前記金属層の厚さを２μｍ以上としている。このため、この金属層によって、スパッタリングターゲット材の金属酸化物の酸素がＩｎ又はＩｎ合金からなる接合層側に移動することが抑制され、Ｉｎ酸化物層が厚く形成されることを抑制できる。
また、金属層の厚さを３５μｍ以下に制限しているので、Ｉｎ又はＩｎ合金からなるはんだ材を用いてはんだ接合した後に形成される金属層の厚さを３５μｍ以下に抑制することができ、金属層内部でのクラックの発生を抑制することができる。
よって、スパッタリングターゲット材がバッキングチューブから外れてしまうことを抑制でき、安定してスパッタ成膜を行うことが可能な円筒型スパッタリングターゲットを製造することができる。
【００２２】
ここで、本発明の一態様に係る円筒型スパッタリングターゲットの製造方法においては、前記金属層形成工程では、前記スパッタリングターゲット材の内周面にカーボン含有材を塗布し、その後、熱処理することによって、前記金属層を形成する構成としてもよい。
この場合、円筒形状のスパッタリングターゲット材の内周面に還元剤となるカーボン含有材を確実に配設することができ、上述の金属層を比較的均一な厚さで形成することが可能となる。なお、カーボン含有材の塗布厚さを調整することで、形成される金属層の厚さを制御することができる。
【００２３】
また、本発明の一態様に係る円筒型スパッタリングターゲットの製造方法においては、前記スパッタリングターゲット材は、前記金属酸化物として酸化銅を含有しており、前記金属層として金属銅層を形成する構成としてもよい。
この場合、前記スパッタリングターゲット材が前記金属酸化物として酸化銅を含有しているので、前記金属層形成工程において、前記スパッタリングターゲット材の内周面に、金属層として金属銅層が形成されることになり、この金属層（金属銅層）によって前記Ｉｎ酸化物層が厚く形成されることを抑制できる。
【発明の効果】
【００２４】
以上のように、本発明の一態様によれば、スパッタリングターゲット材と接合層の接合界面におけるクラックの発生を抑制でき、安定してスパッタ成膜を行うことができる円筒型スパッタリングターゲット、スパッタリングターゲット材、及び、円筒型スパッタリングターゲットの製造方法を提供することが可能となる。
【図面の簡単な説明】
【００２５】
【図１】本発明の一実施形態に係る円筒型スパッタリングターゲットの概略説明図である。（ａ）が軸線Ｏ方向に直交する断面図、（ｂ）が軸線Ｏに沿った断面図である。
【図２】スパッタリングターゲット材と接合層の接合界面の拡大説明図である。
【図３】本発明の一実施形態に係る円筒型スパッタリングターゲットの製造方法を示すフロー図である。
【図４】本発明の一実施形態に係る円筒型スパッタリングターゲットにおいて、はんだ接合前のスパッタリングターゲット材の拡大説明図である。
【発明を実施するための形態】
【００２６】
以下に、本発明の実施形態である円筒型スパッタリングターゲット、及び、円筒型スパッタリングターゲットの製造方法について、添付した図面を参照して説明する。
【００２７】
本実施形態に係る円筒型スパッタリングターゲット１０は、図１に示すように、軸線Ｏに沿って延在する円筒形状をなすスパッタリングターゲット材１１と、このスパッタリングターゲット材１１の内周側に挿入された円筒形状のバッキングチューブ１２とを備えている。
そして、円筒形状のスパッタリングターゲット材１１とバッキングチューブ１２は、Ｉｎ又はＩｎ合金からなる接合層１３を介して接合されている。
【００２８】
スパッタリングターゲット材１１は、成膜する薄膜の組成に応じた組成とされており、金属酸化物を含有するものとされている。この金属酸化物を構成する金属、すなわち金属酸化物に含まれる金属は、２００℃における酸化物生成自由エネルギーが、接合層１３に含まれるＩｎよりも高いものとされている。ここで、２００℃における酸化物生成自由エネルギーがＩｎよりも高い金属としては、例えば、Ａｇ，Ｂｉ，Ｃｕ，Ｃｏ，Ｎｉ，Ｓｎ，Ｔｉ等が挙げられる。これら金属群から選択されるいずれか１種であることが好ましい。本実施形態においては、金属酸化物として酸化銅を含有するものとした。
【００２９】
また、本実施形態であるスパッタリングターゲット材１１においては、金属銅相と酸化銅相とを有するものとされており、酸化銅相の含有量が８０体積％以上とされている。なお、酸化銅相の含有量は８５体積％以上であることが好ましい。また、酸化銅相の含有量の上限は９７．５体積％以下であることが好ましく、９５体積％以下であることがさらに好ましい。
このように、金属銅相と酸化銅相とを有する組織とすることにより、スパッタリングターゲット材１１の導電性が確保されることになり、ＤＣ（直流）スパッタによって酸化銅膜を成膜することが可能となる。
２００℃における酸化物生成自由エネルギーがＩｎよりも高い金属として、銅以外の金属が含まれる場合においても、スパッタリングターゲット材１１は、金属相と酸化金属相とを有し、酸化金属相の含有量が８０体積％以上であり、残部が金属相であることが好ましい。金属相と酸化金属相における金属は、２００℃における酸化物生成自由エネルギーがＩｎよりも高い金属である。
【００３０】
ここで、本実施形態においては、接合前のスパッタリングターゲット材１１の内周面には、図４に示すように、金属酸化物を構成する前記金属を含む金属層２７が形成されており、この金属層２７の厚さが２μｍ以上３５μｍ以下の範囲内に設定されている。金属層２７は、スパッタリングターゲット材１１の内周面に直接接する状態で位置し、金属層２７は、スパッタリングターゲット材１１の内周面の全面に渡って形成されている。金属層２７は、金属酸化物を構成する前記金属のみからなることが好ましい。
本実施形態では、金属酸化物として酸化銅を含有しているので、金属層２７は、金属銅層となる。
【００３１】
なお、本実施形態である円筒形状のスパッタリングターゲット材１１のサイズは、例えば外径ＤＴが１４５ｍｍ≦ＤＴ≦１７０ｍｍの範囲内、内径ｄＴが１２０ｍｍ≦ｄＴ≦１４０ｍｍの範囲内、軸線Ｏ方向長さＬＴが０．１０ｍ≦ＬＴ≦１．００ｍの範囲内とされている。
【００３２】
バッキングチューブ１２は、円筒形状のスパッタリングターゲット材１１を保持して機械的強度を確保するために設けられたものであり、さらにはバッキングチューブ１２は、円筒形状のスパッタリングターゲット材１１への電力供給、及び、円筒形状のスパッタリングターゲット材１１の冷却といった機能を有するものである。
このため、バッキングチューブ１２としては、機械的強度、電気伝導性及び熱伝導性に優れていることが求められており、例えばＳＵＳ３０４等のステンレス鋼、チタン等で構成されている。
ここで、このバッキングチューブ１２のサイズは、例えば外径ＤＢが１１９．５ｍｍ≦ＤＢ≦１３９．５ｍｍの範囲内、内径ｄＢが１１０ｍｍ≦ｄＢ≦１３０ｍｍの範囲内、軸線Ｏ方向長さＬＢが０．５０ｍ≦ＬＢ≦３．００ｍの範囲内とされている。
【００３３】
円筒形状のスパッタリングターゲット材１１とバッキングチューブ１２との間に介在する接合層１３は、接合材を用いて円筒形状のスパッタリングターゲット材１１とバッキングチューブ１２とを接合した際に形成されるものである。
接合層１３を構成する接合材は、Ｉｎ又はＩｎ合金からなるはんだ材とされている。接合層１３は、接合材からなり、詳細にはＩｎ又はＩｎ合金からなる。なお、接合層１３の厚さｔは、０．５ｍｍ≦ｔ≦４ｍｍの範囲内とされている。
【００３４】
本実施形態に係る円筒型スパッタリングターゲット１０においては、図２に示すように、スパッタリングターゲット材１１と接合層１３の接合界面には、スパッタリングターゲット材１１の金属酸化物を構成する金属を含む金属層１７、及び、Ｉｎ酸化物層１８が形成されている。接合界面において、スパッタリングターゲット材１１側に金属層１７が位置し、接合層１３側にＩｎ酸化物層１８が位置する。詳細には、金属層１７は、スパッタリングターゲット材１１の内周面に直接接する状態で位置する。Ｉｎ酸化物層１８は、接合層１３に直接接する状態で位置する。金属層１７とＩｎ酸化物層１８は互いに直接接している。そして、本実施形態に係る円筒型スパッタリングターゲット１０においては、上述の金属層１７の厚さが２μｍ以上３５μｍ以下の範囲内とされるとともに、Ｉｎ酸化物層１８の厚さが５μｍ以下とされている。
【００３５】
本実施形態では、スパッタリングターゲット材１１の金属酸化物として酸化銅を含有していることから、金属層１７は、金属層２７が残存したＣｕ単体相、及び、スパッタリングターゲット材１１のＣｕ原子と接合層１３のＩｎ原子とが相互拡散することで形成されたＣｕ−Ｉｎ合金相を備えたものとされている。
２００℃における酸化物生成自由エネルギーがＩｎよりも高い金属として、銅以外の金属がスパッタリングターゲット材１１に含まれる場合においても、金属層１７は、金属単体相と、金属−Ｉｎ合金相を含む。金属単体相と金属−Ｉｎ合金相における金属は、２００℃における酸化物生成自由エネルギーがＩｎよりも高い金属である。
なお、金属層２７は、第１の金属層とも言い、スパッタリングターゲット材１１とバッキングチューブ１２とが接合層１３を介して接合される前の金属層である。金属層１７は、第２の金属層とも言い、スパッタリングターゲット材１１とバッキングチューブ１２とが接合層１３を介して接合された後の金属層である。
【００３６】
以下に、本実施形態である円筒型スパッタリングターゲット１０において、スパッタリングターゲット材１１と接合層１３の接合界面に形成される金属層１７の厚さ、及び、Ｉｎ酸化物層１８の厚さを、上述のように規定した理由について説明する。
【００３７】
（円筒型スパッタリングターゲットにおける金属層の厚さ）
本実施形態である円筒型スパッタリングターゲット１０において、スパッタリングターゲット材１１と接合層１３の接合界面に形成される金属層１７の厚さが２μｍ未満であると、スパッタリングターゲット材１１の酸素が接合層１３に移動することを十分に抑制することができず、Ｉｎ酸化物層１８が厚く形成されてしまい、Ｉｎ酸化物層１８においてクラックが生じるおそれがある。
一方、金属層１７の厚さが３５μｍを超えると、比較的脆いＣｕ−Ｉｎ合金相が厚く形成され、金属層１７の内部でクラックが生じるおそれがある。
以上のことから、本実施形態では、スパッタリングターゲット材１１と接合層１３の接合界面に形成される金属層１７の厚さを、２μｍ以上３５μｍ以下の範囲内に設定している。
【００３８】
なお、スパッタリングターゲット材１１の酸素が接合層１３に移動することをさらに抑制するためには、金属層１７の厚さの下限を５μｍ以上とすることが好ましく、１０μｍ以上とすることがさらに好ましい。
一方、金属層１７の内部でのクラックの発生をさらに抑制するためには、金属層１７の厚さの上限を３０μｍ以下とすることが好ましく、２０μｍ以下とすることがさらに好ましい。
【００３９】
（Ｉｎ酸化物層の厚さ）
本実施形態である円筒型スパッタリングターゲット１０において、スパッタリングターゲット材１１と接合層１３の接合界面に形成されるＩｎ酸化物層１８の厚さが５μｍを超えると、Ｉｎ酸化物層１８においてクラックが生じるおそれがある。
以上のことから、本実施形態では、スパッタリングターゲット材１１と接合層１３の接合界面に形成されるＩｎ酸化物層１８の厚さを５μｍ以下に制限している。
【００４０】
なお、Ｉｎ酸化物層１８におけるクラックの発生をさらに抑制するためには、Ｉｎ酸化物層１８の厚さの上限を３μｍ以下とすることが好ましく、１μｍ以下とすることがさらに好ましい。
また、Ｉｎ酸化物層１８の厚さの下限には特に制限はなく、Ｉｎ酸化物層１８が形成されていなくてもよい。
【００４１】
以下に、本実施形態である円筒型スパッタリングターゲット１０の製造方法について、図３のフロー図を参照して説明する。
【００４２】
（金属層形成工程Ｓ０１）
まず、図４に示すように、スパッタリングターゲット材１１の内周面に、スパッタリングターゲット材１１に含まれる金属酸化物を還元して金属層２７を形成する。
ここで、形成する金属層２７の厚さは、２μｍ以上３５μｍ以下の範囲内としている。
本実施形態では、スパッタリングターゲット材１１が、金属酸化物として酸化銅を含有しているので、金属層２７は金属銅で構成されることになる。すなわち、金属層２７は金属銅からなる。
【００４３】
本実施形態では、金属層形成工程Ｓ０１においては、スパッタリングターゲット材１１の内周面にカーボン含有材として炭素粉末をスプレー塗布し、その後、熱処理することによって金属層２７を形成する構成とされている。
なお、熱処理条件は、大気雰囲気下で、熱処理温度を６００℃以上９００℃以下の範囲内、熱処理温度での保持時間を３０ｍｉｎ以上９０ｍｉｎ以下の範囲内とすることが好ましい。ここで、カーボン含有材の塗布厚さを調整することにより、形成される金属層２７の厚さを制御することが可能となる。カーボン含有材の塗布厚さは、１μｍ以上が好ましい。
なお、上述の本実施形態では炭素粉末をスプレー塗布したが、炭素粉末のスプレー塗布だけに限らず、カーボン含有材としてカーボンを含む有機物系の材料がスパッタリングターゲット材１１に塗布されていれば同様の効果が得られる。例えば、カーボン含有材として、有機バインダーなども適用可能である。
【００４４】
なお、金属層形成工程Ｓ０１の熱処理によって、スパッタリングターゲット材１１に歪みが生じる場合がある。歪みが生じた状態では、その後のはんだ接合工程Ｓ０５等に悪影響を与えるおそれがあるため、熱処理後のスパッタリングターゲット材１１の形状を整えるために機械加工工程Ｓ１１を実施することが好ましい。特に、複数のスパッタリングターゲット材１１を連ねて一本のスパッタリングターゲットを構成する場合には、スパッタリングターゲット材間をシールした状態ではんだ材を流し込むため、十分なシール性を確保できるように、スパッタリングターゲット材の端面形状を整える必要がある。
【００４５】
（はんだ下地層形成工程Ｓ０２）
次に、スパッタリングターゲット材１１の内周面、及び、バッキングチューブ１２の外周面に、溶融したＩｎ又はＩｎ合金からなるはんだ材を塗布して、それぞれはんだ下地層を形成する。
このはんだ下地層形成工程Ｓ０２においては、スパッタリングターゲット材１１及びバッキングチューブ１２を加熱しておき、ヒータを搭載した超音波コテ等で超音波振動を加えながら溶融したＩｎ又はＩｎ合金からなるはんだ材を塗布することにより、はんだ下地層を形成する。なお、このはんだ下地層形成工程Ｓ０２における加熱温度は１７０℃以上２５０℃以下の範囲内とされている。ここで、このはんだ下地層形成工程Ｓ０２においては、特開２０１４−０３７６１９号公報（特許文献３）に記載された方法で、はんだ下地層を形成することが好ましい。
【００４６】
（冷却工程Ｓ０３）
次に、はんだ下地層を形成した状態で、スパッタリングターゲット材１１及びバッキングチューブ１２を組み立てるために、一旦、室温にまで冷却する。
【００４７】
（組み立て工程Ｓ０４）
次に、はんだ下地層を形成したスパッタリングターゲット材１１とバッキングチューブ１２とを位置合わせして組み立てる。このとき、スペーサ等を用いて、スパッタリングターゲット材１１の内周面とバッキングチューブ１２の外周面との間に所定の寸法の隙間を形成しておく。なお、この組み立て工程Ｓ０４においては、特開２０１４−０３７６１９号公報（特許文献３）に記載された方法で、スパッタリングターゲット材１１とバッキングチューブ１２とを組み立てることが好ましい。
【００４８】
（はんだ接合工程Ｓ０５）
次に、組み立てたスパッタリングターゲット材１１の内周面とバッキングチューブ１２の外周面との隙間に、溶融したはんだ材を流し込み、スパッタリングターゲット材１１とバッキングチューブ１２とをはんだ接合する。これにより、Ｉｎ又はＩｎ合金からなる接合層１３が形成される。
【００４９】
このはんだ接合工程Ｓ０５においては、還元性雰囲気、あるいは、Ｎ２ガスやＡｒガスなどの不活性ガスで実施することが好ましい。また、このはんだ接合工程Ｓ０５における加熱条件は、接合層１３の材質に応じて適宜設定することが好ましい。本実施形態では、加熱温度が１７０℃以上２５０℃以下の範囲内とされ、この加熱温度での保持時間が１０分以上１２０分以下の範囲内とされている。
なお、このはんだ接合工程Ｓ０５においては、特開２０１４−０３７６１９号公報（特許文献３）に記載された方法で、スパッタリングターゲット材１１とバッキングチューブ１２との隙間にはんだ材を流し込むことが好ましい。
【００５０】
そして、このはんだ接合工程Ｓ０５においては、スパッタリングターゲット材１１の金属層２７のＣｕ原子が接合層１３のＩｎ原子と相互拡散し、Ｃｕ−Ｉｎ合金が形成される。これにより、スパッタリングターゲット材１１と接合層１３との接合界面に、金属層２７が残存したＣｕ単体相と、上述のＣｕ−Ｉｎ合金相と、からなる金属層１７が形成される。
また、スパッタリングターゲット材１１の酸素が接合層１３側に移動することで、Ｉｎ酸化物層１８が形成される。このとき、上述の金属層２７によって酸素の移動が阻害され、Ｉｎ酸化物層１８が厚く形成されることが抑制され、Ｉｎ酸化物層の厚さが５μｍ以下となる。
【００５１】
以下に、本実施形態である円筒型スパッタリングターゲット１０の製造方法において、金属層形成工程Ｓ０１で形成される金属層２７の厚さ、金属層形成工程Ｓ０１の熱処理条件を、上述のように規定した理由について説明する。
【００５２】
（スパッタリングターゲット材の金属層の厚さ）
本実施形態である円筒型スパッタリングターゲット１０の製造方法において、金属層形成工程Ｓ０１で形成される金属層２７の厚さが２μｍ未満であると、はんだ接合工程Ｓ０５においてスパッタリングターゲット材１１の酸素が接合層１３に移動することを十分に抑制できない。このため、Ｉｎ酸化物層１８が厚く形成されてしまい、Ｉｎ酸化物層１８においてクラックが生じるおそれがある。
一方、金属層２７の厚さが３５μｍを超えると、はんだ接合工程Ｓ０５後に形成される金属層１７の厚さが厚くなり、金属層１７の内部でクラックが生じるおそれがある。
以上のことから、本実施形態では、金属層形成工程Ｓ０１で形成される金属層２７の厚さを、２μｍ以上３５μｍ以下の範囲内に設定している。
【００５３】
なお、はんだ接合工程Ｓ０５においてスパッタリングターゲット材１１の酸素が接合層１３に移動することをさらに抑制するためには、金属層２７の厚さの下限を５μｍ以上とすることが好ましく、１０μｍ以上とすることがさらに好ましい。
一方、はんだ接合工程Ｓ０５に形成される金属層１７の内部でのクラックの発生をさらに抑制するためには、金属層２７の厚さの上限を３０μｍ以下とすることが好ましく、２０μｍ以下とすることがさらに好ましい。
【００５４】
（金属層形成工程Ｓ０１における熱処理条件）
熱処理温度を６００℃以上、かつ、熱処理温度での保持時間を３０ｍｉｎ以上とすることにより、酸化銅の還元反応を促進させることができ、金属層２７を効率良く形成することが可能となる。
一方、熱処理温度を９００℃以下、かつ、熱処理温度での保持時間を１２０ｍｉｎ以下とすることにより、金属層２７が必要以上に厚く形成されることを抑制できる。
以上のことから、本実施形態では、熱処理温度を６００℃以上９００℃以下の範囲内、熱処理温度での保持時間を３０ｍｉｎ以上１２０ｍｉｎ以下の範囲内に設定している。
【００５５】
なお、金属層２７をさらに効率良く形成するためには、金属層形成工程Ｓ０１における熱処理温度の下限を７００℃以上とすることが好ましく、８００℃以上とすることがさらに好ましい。また、熱処理温度での保持時間の下限を４０ｍｉｎ以上とすることが好ましく、５０ｍｉｎ以上とすることがさらに好ましい。
一方、金属層２７が必要以上に厚く形成されることをさらに抑制するためには、金属層形成工程Ｓ０１における熱処理温度の上限を８５０℃以下とすることが好ましく、８３０℃以下とすることがさらに好ましい。また、熱処理温度での保持時間の上限を９０ｍｉｎ以下とすることが好ましく、６０ｍｉｎ以下とすることがさらに好ましい。
【００５６】
以上のような構成とされた本実施形態である円筒型スパッタリングターゲット１０によれば、スパッタリングターゲット材が、２００℃における酸化物生成自由エネルギーがＩｎよりも高い金属で構成された金属酸化物を含有し、スパッタリングターゲット材１１と接合層１３との界面において、金属酸化物を構成する金属を含む金属層１７の厚さが２μｍ以上とされている。この金属層１７によってＩｎ酸化物層１８が厚く形成されることが抑制され、Ｉｎ酸化物層１８の厚さが５μｍ以下とされているので、Ｉｎ酸化物層１８に起因してクラックが生じることを抑制できる。
また、金属層１７の厚さが３５μｍ以下とされているので、金属層１７の内部でクラックが発生することを抑制できる。
よって、スパッタリングターゲット材１１がバッキングチューブ１２から外れてしまうことを抑制でき、安定してスパッタ成膜を行うことができる。
【００５７】
また、本実施形態においては、スパッタリングターゲット材１１が金属酸化物として酸化銅を含有しているので、スパッタリングターゲット材１１と接合層１３との界面において、Ｃｕ単体相あるいはＣｕ−Ｉｎ合金相からなる金属層１７の厚さが２μｍ以上３５μｍ以下の範囲内とされる。この金属層１７によってＩｎ酸化物層１８が厚く形成されることを抑制することが可能となる。また、上述の円筒型スパッタリングターゲット１０によって、酸化銅膜を効率良く、かつ、安定して成膜することができる。
【００５８】
さらに、本実施形態においては、スパッタリングターゲット材１１が、金属銅相と酸化銅相とを有するものとされており、酸化銅相の含有量が８０体積％以上とされている。このため、スパッタリングターゲット材１１の導電性が確保されることになり、ＤＣ（直流）スパッタによって酸化銅膜を成膜することが可能となる。
【００５９】
本実施形態である円筒型スパッタリングターゲット１０の製造方法によれば、スパッタリングターゲット材１１の内周面に、金属層２７を形成する金属層形成工程Ｓ０１を備えており、金属層形成工程Ｓ０１において形成される金属層２７の厚さを２μｍ以上としている。このため、この金属層２７によって、スパッタリングターゲット材１１の金属酸化物の酸素がＩｎ又はＩｎ合金からなる接合層１３側に移動することが抑制され、Ｉｎ酸化物層１８が厚く形成されることを抑制できる。
【００６０】
また、金属層２７の厚さを３５μｍ以下に制限しているので、はんだ接合工程Ｓ０５後に形成される金属層１７の厚さを３５μｍ以下に抑制することができ、金属層１７内部でのクラックの発生を抑制することができる。
よって、スパッタリングターゲット材１１がバッキングチューブ１２から外れてしまうことを抑制でき、安定してスパッタ成膜を行うことが可能な円筒型スパッタリングターゲット１０を製造することができる。
【００６１】
さらに、本実施形態においては、金属層形成工程Ｓ０１は、スパッタリングターゲット材１１の内周面にカーボン含有材をスプレー塗布し、その後、熱処理することによって、金属層２７を形成する構成としている。このため、円筒形状のスパッタリングターゲット材１１の内周面に還元剤となるカーボン含有材を確実に配設することができ、上述の金属層２７を比較的均一な厚さで形成することが可能となる。
【００６２】
また、本実施形態においては、スパッタリングターゲット材１１が金属酸化物として酸化銅を含有しているので、金属層形成工程Ｓ０１において、スパッタリングターゲット材１１の内周面に金属層２７として金属銅層が形成されることになり、この金属層２７によって、はんだ接合工程Ｓ０５においてＩｎ酸化物層１８が厚く形成されることを抑制できる。
【００６３】
以上、本発明の実施形態について説明したが、本発明はこれに限定されることはなく、その発明の技術的要件を逸脱しない範囲で適宜変更可能である。
本実施形態では、図１に示す円筒型スパッタリングターゲットを例に挙げて説明したが、これに限定されることはなく、円筒形状をなすスパッタリングターゲット材と、この円筒形状のスパッタリングターゲット材の内周側に接合層を介して接合されたバッキングチューブと、を備えた円筒型スパッタリングターゲットであればよい。
【００６４】
また、本実施形態では、スパッタリングターゲット材として酸化銅を含有するものとして説明したが、これに限定されることはなく、２００℃における酸化物生成自由エネルギーがＩｎよりも高い金属の酸化物を含有するものであればよい。
さらに、本実施形態では、金属層形成工程における熱処理条件を上述のように規定しているが、これに限定されることはなく、厚さが２μｍ以上３５μｍ以下の範囲内とされた金属層を形成するものであればよい。
【実施例】
【００６５】
以下に、本発明に係る円筒型スパッタリングターゲット及び円筒型スパッタリングターゲットの製造方法の作用効果を確認すべく実施した確認試験の結果について説明する。
【００６６】
本発明例１〜１１及び比較例１〜３においては、原料粉として、金属銅粉（純度：９９．９ｍａｓｓ％以上、平均粒径５０μｍ）、酸化銅（ＣｕＯ）粉（純度：９９ｍａｓｓ％以上，平均粒径５μｍ）を準備した。
【００６７】
また、本発明例１２では、原料粉として、金属コバルト粉（純度：９９．９ｍａｓｓ％以上、平均粒径１０μｍ）、酸化コバルト（ＣｏＯ）粉（純度：９９ｍａｓｓ％以上，平均粒径３μｍ）を準備した。
【００６８】
さらに、本発明例１３では、原料粉として、金属ニッケル粉（純度：９９．９ｍａｓｓ％以上、平均粒径５μｍ）、酸化ニッケル（ＮｉＯ）粉（純度：９９ｍａｓｓ％以上，平均粒径３μｍ）を準備した。
【００６９】
これらの原料を、表１に記載の組成となるように秤量し、Ａｒガス雰囲気とされたボールミル装置の容器内に、秤量した原料と、この原料の３倍の重量のジルコニアボール（直径：５ｍｍ）を投入し、３時間混合した。
得られた原料粉末を篩分けし、次いで円筒形状用の成形型に充填し、２００ｋｇｆ／ｃｍ２の加圧下で、焼結温度を８００℃として５時間保持した。
得られた焼結体を機械加工し、円筒形状のスパッタリングターゲット材（（外径φ１５５ｍｍ−内径φ１３５ｍｍ）×長さＬ１５０ｍｍ）を製造した。
なお、得られたスパッタリングターゲット材の組成は、配合組成と同等であることを確認した。
【００７０】
得られたスパッタリングターゲット材の内周面に炭素粉末をスプレー塗布し、熱処理を行うことで、金属層（第１の金属層）を形成した。金属層形成工程の条件を表１に示す。また、形成された金属層の厚さを表１に示す。なお、金属層の厚さは、ワイヤーカット及び精密切断機を用いて切断したサンプルの断面を、ＥＰＭＡを用いて観察することにより測定した。
次に、表１に示すはんだ材を用いて、ＳＵＳ製のバッキングチューブ（（外径φ１３３ｍｍ−内径φ１２５ｍｍ）×長さＬ６４０ｍｍ）に、４本のスパッタリングターゲット材を連ねて、はんだ接合し、接合層を形成した。
【００７１】
このようにして得られた円筒型スパッタリングターゲットについて、はんだ接合後にスパッタリングターゲット材と接合層との接合界面に形成された金属層（第２の金属層）の厚さ、Ｉｎ酸化物層の厚さを測定した。なお、はんだ接合後の金属層の厚さ、Ｉｎ酸化物層の厚さは、以下の方法で求めた。軸方向の３か所で、スパッタリングターゲット材と接合層との接合界面を、ＥＰＭＡを用いて１０００倍で観察して金属層の厚さ、Ｉｎ酸化物層の厚さを測定し、それぞれの測定値の平均値を算出して金属層の厚さ、Ｉｎ酸化物層の厚さとした。測定結果を表１に示す。
また、スパッタリングターゲット材とバッキングチューブとの接合界面を、超音波探傷装置を用いて観察し、未接合部の面積率を測定した。測定結果を表１に示す。
【００７２】
【表１】
2019163539.tif 000003
【００７３】
金属層形成工程を実施しなかった比較例１においては、はんだ接合後に形成されるＩｎ酸化物層の厚さが２０μｍと厚く、未接合部の面積率が４０％となった。Ｉｎ酸化物層でクラックが生じたためと推測される。
スパッタリングターゲット材の金属層の厚さが１μｍとされた比較例２においては、はんだ接合後に形成されるＩｎ酸化物層の厚さが１０μｍと厚く、未接合部の面積率が３０％となった。Ｉｎ酸化物層でクラックが生じたためと推測される。
スパッタリングターゲット材の金属層の厚さが７５μｍとされた比較例３においては、はんだ接合後に形成される金属層の厚さが７５μｍと厚く、未接合部の面積率が３０％となった。はんだ接合後に形成される金属層でクラックが生じたためと推測される。
【００７４】
これに対して、スパッタリングターゲット材の金属層（第１の金属層）の厚さが２μｍ以上３５μｍ以下の範囲内とされた本発明例１〜１３においては、はんだ接合後に形成される金属層（第２の金属層）の厚さが２μｍ以上３５μｍ以下の範囲内とされ、Ｉｎ酸化物層の厚さが５μｍ以下に抑えられていた。未接合部の面積率が１０％以下とされており、スパッタリングターゲット材とバッキングチューブとを良好に接合することができた。
また、本発明例１２では金属酸化物として酸化コバルトを含むものとし、本発明例１３では金属酸化物として酸化ニッケルを含むものとしたが、これらについても、同様の作用効果が得られることが確認された。
【００７５】
以上のことから、本発明例によれば、スパッタリングターゲット材と接合層の接合界面におけるクラックの発生を抑制でき、安定してスパッタ成膜を行うことができる円筒型スパッタリングターゲット、及び、円筒型スパッタリングターゲットの製造方法を提供できることが確認された。
【産業上の利用可能性】
【００７６】
本実施形態の円筒型スパッタリングターゲットによれば、スパッタリングターゲット材は酸化物生成自由エネルギーがＩｎよりも高い金属の金属酸化物を含有し、接合層はＩｎ又はＩｎ合金からなる。このスパッタリングターゲット材と接合層の接合界面におけるクラックの発生を抑制でき、安定してスパッタ成膜を行うことができる。このため、本実施形態は、酸化銅膜等の酸化物膜を成膜するための円筒型スパッタリングターゲット及びその製造工程に好適に適用できる。
【符号の説明】
【００７７】
１０  円筒型スパッタリングターゲット
１１  スパッタリングターゲット材
１２  バッキングチューブ
１３  接合層
１７  金属層
１８  Ｉｎ酸化物層
２７  金属層
【図１】
2019163539.tif 000004
【図２】
2019163539.tif 000005
【図３】
2019163539.tif 000006
【図４】
2019163539.tif 000007